FR 2988723 A1 20131004 FR 1252898 A 20120330 - 1 - L'invention concerne une résine de polyuréthane à base de colophane, obtenue à partir d'un polyester gras hydroxyle modifié à la colophane, polyester d'origine biosourcée, et concerne également les dispersions aqueuses de ces résines et leurs utilisations dans les revêtements aqueux. Les alkydes en milieu solvant organique, autrement appelées solvantées, sont des résines bien connues de longue date par l'homme du métier, utilisées, en règle générale, dans les revêtements et les formulations de peintures décoratives et industrielles. Pour répondre à des questions de confort d'utilisation, d'odeur et de toxicité, des émulsions d'alkydes spécifiques ont été développées et mises sur le marché depuis une vingtaine d'années environ, avec des niveaux de performance intéressants en termes de brillant, de séchage, d'aspect/couleur, de stabilité, d'odeur. Une solution technique de mise en oeuvre conventionnelle, employée pour former des émulsions d'alkydes stables dans le temps, consiste à utiliser une combinaison d'un tensioactif non ionique avec un tensioactif anionique comme décrit dans WO 2008/076360. Malgré ces améliorations, certains paramètres et performances restent encore à améliorer tels que la résistance au jaunissement, la résistance au blocking, la dureté et le séchage. Dans le domaine des revêtements, en particulier pour applications décoratives, il existe des dispersions de résines alkydes uréthanisées commerciales, comme par exemple la WorleeSol® E 150 W fournie par Worlee, lesquelles sont connues pour un développement rapide de dureté et l'apport d'un gain en terme de séchage initial dans les peintures composées de dispersions d'alkydes, mélangées ou non à d'autres dispersions aqueuses telles que les latex. Néanmoins, ces dispersions uréthanisées connaissent des problèmes de développement de jaunissement dans le temps plus importants par rapport aux dispersions alkydes et acryliques. De plus, les niveaux de brillant sont réduits par comparaison aux dispersions d'alkydes ou (pire) acryliques, c'est pourquoi aujourd'hui les formulations de peintures brillantes (haut de gamme) contiennent une faible proportion de dispersion uréthanisée. En parallèle, il y a un besoin d'augmenter encore le niveau de séchage physique, en particulier le séchage initial (séchage pendant les premières heures après application), et si possible, sans besoin d'agent siccatif toxique tel que les dérivés du cobalt ou plomb. - 2 - D'autre part, les contraintes environnementales et les enjeux liés au développement durable font croître le besoin en résines et en dispersions aqueuses liées, ayant un taux réduit de COV (VOC en anglais) produites avec des matières premières d'origine renouvelable (ou non fossile). La résine de l'invention permet la préparation de dispersions aqueuses de polyuréthanes à base de polyesters gras, qui remplissent ces besoins ou remédient aux inconvénients des dispersions connues citées. La solution de l'invention est d'abord une solution amicale pour l'homme et pour son environnement du fait de l'absence à la fois de solvants organiques (faible taux de COV) dans la dispersion aqueuse et l'absence d'agents siccativants (appelés aussi siccatifs) au séchage mais aussi par le choix des matières premières essentielles du polyester gras servant de base à la résine polyuréthane, dans la mesure où un fort taux de ces matières premières est d'origine renouvelable et durable et pouvant conduire à des structures chimiques plus facilement biodégradables. Lesdits liants aqueux selon la présente invention sont préparés majoritairement à partir de colophane et de corps gras naturels. Cet avantage est notable puisque, dans certains cas, la proportion de matières premières renouvelables dans le polyester gras polyol servant de base à la résine polyuréthane atteint un taux de 100% sur la composition globale de cette résine polyester gras. Le caractère durable de ladite résine est lié à la disponibilité durable et saisonnière desdites matières premières. Ces mêmes causes permettent aussi de limiter l'impact environnemental via une empreinte carbone réduite et un cycle de vie amélioré. Ces deux paramètres reflètent l'impact des produits fabriqués sur l'environnement et la santé. L'utilisation de ressources dites renouvelables ou biosourcées permet en particulier de diminuer les émissions de gaz à effet de serre tel que le dioxyde de carbone. Ainsi, la résine spécifique de l'invention, qui rend possible ces dispersions et performances techniques liées, est à base d'un polyester gras (non oxydable ou 30 oxydable comme alkyde) uréthanisé (avec formation de polyuréthane à base de ce polyester). Cette résine polyester gras de base, d'origine biosourcée, et en particulier alkyde et plus particulièrement alkyde courte ou moyenne en huile Un avantage supplémentaire lors du séchage des dispersions des résines, selon la présente invention, est le développement plus rapide et plus intense avec le temps d'une dureté stable et ceci sans besoin d'addition de siccativation de type Co (cobalt) ou autre. L'invention couvre d'abord une résine polyuréthane spécifique à base d'un polyester gras spécifique, d'origine biosourcée, plus particulièrement à base d'une alkyde biosourcée (polyester oxydable). Ensuite, l'invention concerne une composition de liant organique à base de ladite résine. L'invention concerne plus particulièrement une dispersion aqueuse de ladite résine polyuréthane. Un autre objet de l'invention concerne un procédé de préparation de ladite résine à l'état de dispersion aqueuse. - 4 - Un autre objet concerne une composition de revêtement qui comprend ladite résine ou dispersion de résine. Finalement, l'invention concerne un revêtement de substrat qui résulte de ladite résine ou dispersion de résine. Ainsi, le premier objet de l'invention concerne une résine polyuréthane linéaire ou branchée à base de polyester gras, en particulier à base d'alkyde, obtenue à partir d'au moins un polyester gras hydroxyle A), avec : ledit polyester A) étant le produit de la réaction de a) un composant alcool avec b) un composant acide, lequel composant acide b) comprend b1) au moins un acide gras, ledit acide gras étant choisi parmi b1.1) au moins un monoacide et/ou un polyacide gras oxydable, comportant au moins une insaturation oxydable ou b1.2) au moins un monoacide et/ou un polyacide gras non oxydable ou b1.3) au moins un mélange d'acides gras b1.1) et b1.2) et ledit composant b) comprenant en plus b2) de la colophane et/ou des dérivés de colophane portant au moins une fonction acide carboxylique, ladite colophane et/ou dérivés b2) représentant de 30 à 85%, et de préférence de 35 à 75%, plus préférentiellement de 40 à 75% et encore plus préférentiellement de 45 à 75% en poids, par rapport au poids total de A) en option, ledit polyester A) ayant une longueur en huile nulle (0%) ou entre 0 et 60%, de préférence de 0 à 50%, plus préférentiellement de 0 à 40% en option, ledit polyester A) ayant un rapport en poids d'acides (monoacides) gras oxydables b1.1) par rapport aux acides gras b1.1)+b1.2) globalement, de 0 ou supérieur à 0 et allant jusqu'à 1 (globalement de 0 à 1 ). et avec ladite résine polyuréthane étant le produit de réaction dudit polyester polyol A) avec : B) au moins un diol comportant une fonction acide, choisie parmi carboxylique, sulfonique, phosphonique ou phosphinique (de préférence carboxylique), sulfonique ou phosphonique et plus préférentiellement carboxylique, ladite fonction acide étant éventuellement neutralisée partiellement ou totalement sous forme de sel par une base « faible »(de pka Le rapport NCO/OH est inférieur ou égal à 1. Dans le cas où ce rapport est inférieur à 1, ladite résine polyuréthane porte des fonctions résiduelles hydroxy réactives pouvant servir à une réaction de réticulation lors de l'étape séparée, d'application (utilisation finale) pour revêtements réticulables. Le polyisocyanate C) peut être choisi parmi tous les polyisocyanates aliphatiques, cycloaliphatiques ou aromatiques convenables pour la préparation de polyuréthanes par réaction avec un polyol. Ils peuvent être des diisocyanates ou des triisocyanates ou des dérivés de ces isocyanates comme les oligomères de diisocyanates ou précondensats ou prépolymères porteurs de fonctions isocyanates avec une fonctionnalité allant de 2 à 3. Ces polyisocyanates peuvent être éventuellement sous forme bloquée par un agent bloquant labile dans les conditions de réaction. Comme exemples de diisocyanates convenables, on peut citer sans limitation les suivants : toluène diisocyanate-2,4 et -2,6 (TDI), isophorone diisocyanate (IPDI), hexaméthylène diisocyanate (HDI), triméthyl héxaméthylène diisocyanate (TMDI), 4,4'-diphényl méthane diisocyanate (MDI), 4,4'-dicyclohéxyl méthane diisocyanate (H12MDI), 3,3'-diméthyl-4,4'-biphényl diisocyanate, 1,4-benzène diisocyanate, 1,5-naphtalène diisocyanate (NDI), cyclohéxane-1,4 diisocyanate, dodécane diisocyanate, m-tetraméthylène xylylène diisocyanate, 4,6-xylylène diisocyanate. Comme exemples de triisocyanates convenables, on peut citer les suivants : triisocyanato toluène, trimère TDI (comme Desmodur® R de Bayer), trimère HDI (comme Desmodur® N de Bayer). - 6 - De préférence, ledit polyisocyanate est un diisocyanate et en particulier cyclaoaliphatique comme l'IPDI, cyclohexane-1,4 diisocyanate, 4,4'-dicyclohéxyl méthane diisocyanate (H12MDI). Le diol B est un diol porteur d'une fonction acide qui peut être sous forme neutralisée (salifiée) en partie ou totalement. La fonction acide préférée est parmi carboxylique, sulfonique, phosphonique et plus particulièrement carboxylique ou sulfonique. Comme exemples préférés convenables, on peut citer : l'acide diméthylol propionique ou l'équivalent en remplaçant l'acide carboxylique par sulfonique ou phosphonique. Concernant la résine polyester gras polyol A) qui est la base de cette résine polyuréthane, de préférence ce polyester a un indice d'acide inférieur à 10, de préférence inférieur à 6 et un indice hydroxyle (IOH) d'au moins 25, de préférence de 50 à 150 et il a une masse moléculaire moyenne en nombre Mn calculée allant de 250 à 6000. La Mn calculée (à défaut d'autre indication valable pour toute l'invention) correspond à la Mn calculée à partir des indices OH et acide et la fonctionnalité moyenne. Les indices d'acide sont mesurés selon la méthode de titration ISO 2114 et les indices d'hydroxyle sont calculés en fonction des quantités de matières introduites (rapport molaire OH/COOH). Ledit composant acide b) de ladite résine polyester A) peut comprendre en plus dudit acide gras b1), en plus de ladite colophane et/ou en plus desdits dérivés de colophane b2), au moins un composé acide b3) ayant au moins une fonction acide carboxylique, avec éventuellement en plus, une fonction hydroxyle et une fonctionnalité globale (carboxy + éventuellement OH) de 2 à 3, avec b3) étant choisi parmi : b3.1) les polyacides saturés et/ou b3.2) les polyacides éthyléniquement insaturés ou b3.3) les hydroxy-acides. Ledit composé acide b1) peut être selon un cas plus particulier, un polyacide gras non oxydable b1.2) et de préférence il comprend au moins un dimère en C36 et/ou au moins un trimère en C54 d'acide gras. Le terme « acide gras » défini selon l'invention signifie un acide carboxylique en C12 à C54. Le terme « longueur en huile », tel qu'utilisé dans la présente invention, signifie le % en poids par rapport au poids total de la résine polyester gras, du poids de « monoacides gras » ou d'huiles ou de dérivés standolies d'huiles (la standolie est un produit résultant de la réaction à haute température, 250-300°C - 7 - d'un mélange d'huile et d'acide gras), ce % en poids étant exprimé en poids équivalent de dérivés triglycérides (huiles) qui correspondent aux acides gras b1.1), lesdits acides gras étant « oxydables » . Tout calcul et mention de cette caractéristique dans la présente invention est basé sur cette définition. Le terme « acides gras oxydables » pour b1.1) signifie, selon la présente invention, les acides gras ou dérivés (huiles ou standolies) ayant un indice d'iode supérieur ou égal à 80 mg d'iode par g de produit. Lesdits monoacides gras ou triglycérides (huiles) peuvent être des mélanges d'origine naturelle et peuvent comprendre jusqu'à 30% en poids d'acides gras saturés ou non oxydables b1.2). La résine polyester gras A) hydroxyle selon la présente invention est en particulier caractérisée par la présence dans le composant acide b) du composant important b2) porteur d'au moins une fonction carboxylique et qui est choisi parmi la colophane et ses dérivés, y compris dérivés maléinisés ou acrylés de colophane pouvant porter de 3 à 4 fonctions carboxyliques. Selon un mode préféré, la résine polyester A) de l'invention comprend moins de 5%, de préférence moins de 3% en poids, et plus préférentiellement aucun (0% de) composé aromatique tel que de type phtalique (anhydride ou acide phtalique, isophtalique, trimellitique ou encore téréphtalique), en dehors des dérivés de la colophane éventuellement utilisés. Par « dérivés de la colophane », on entend des dérivés naturels tel que l'acide déhydroabiétique. Les acides gras saturés ou non oxydables b1.2) utilisés n'ont pas d'insaturation éthylénique réactive (c'est à dire s'il y a une insaturation elle n'est pas oxydable) et peuvent aussi dériver de l'hydrogénation des acides gras insaturés b1.1), ayant au moins une insaturation réactive (oxydable et hydrogénée). Plus particulièrement, ledit composant acide b) peut comprendre b1.3) un mélange d'au moins deux parmi lesdits composés acides b1.1) et b1.2). La résine polyester A) selon un autre cas préféré est à base d'un composant acide comprenant en plus dudit acide gras b1), en plus de b2) ladite colophane et/ou desdits dérivés de colophane, au moins un composé acide b3) ayant au moins une fonction acide carboxylique et une fonctionnalité globale de 2 à 3, fonctionnalité globale incluant la fonction acide et une éventuelle autre fonction possible, telle qu'hydroxyle, ledit composé b3) étant choisi parmi : b3.1) les polyacides saturés ou b3.2) les polyacides éthyléniquement insaturés ou b3.3) les hydroxy-acides. - 8 - Comme polyacide saturé b3.1) convenable, on peut choisir parmi l'acide et/ou l'anhydride correspondant à : l'acide succinique, l'acide adipique, l'acide sébacique, l'acide dodécanedioïque, l'acide citrique (fonctionnalité 3), le dimère d'acide gras en C36 (de fonctionnalité 2 à 2,2) ou le trimère d'acide gras en C54 (de fonctionnalité 2,5 à 3). Comme polyacide insaturé b3.2) convenable, on peut choisir parmi l'acide et/ou l'anhydride existant correspondant à : l'acide itaconique de fonctionnalité 2, l'acide maléique ou fumarique de fonctionnalité 2 ou l'acide tétrahydrophtalique (THP) de fonctionnalité 2. Parmi les polyacides préférés, on peut citer les polyacides comprenant au moins un dimère en C36 et/ou trimère en C54 d'acide gras. Comme hydroxy-acides b3.3) préférés, on peut citer l'acide glycolique ou l'acide lactique. Une combinaison de plusieurs polyacides et monoacides est souvent utilisée afin d'optimiser les propriétés physico-chimiques de la résine polyuréthane qui résulte du polyester A) en particulier de l'alkyde, plus particulièrement pour obtenir le compromis désiré de dureté/souplesse ou flexibilité. L'incorporation dans A) selon l'invention, en particulier dans les alkydes, de dérivés acides aromatiques comme les phtaliques (diacide/anhydride) ou benzoïques (monoacide) est possible mais de préférence avec un taux de moins de 5% en poids, et plus préférentiellement avec moins de 3% en poids Encore plus préférentiellement, il n'y a aucun dérivé aromatique (0% d'aromatiques) en dehors d'éventuels dérivés naturels de colophane. La présence d'un composant monoacide tel que les acides abiétiques ou primariques, en particulier de la colophane et/ou de ses dérivés, et plus particulièrement à un taux aussi important, constitue l'élément essentiel de la structure du polyester, en particulier alkyde A) comme définie selon l'invention, pour permettre les propriétés particulières observées. Le taux de colophane dans A) est élevé et varie de 30 à 85%, de préférence de 35 à 75%, plus préférentiellement de 40 à 75% et encore plus préférentiellement de 45 à 75%. Les acides gras utilisés, compte tenu de leur origine naturelle, sont des mélanges comme définis selon b1.3) comprenant des acides gras saturés ou non oxydables b1.1) et acides gras insaturés b1.2) à insaturations non conjuguées et à insaturations conjuguées. Ces acides gras, ainsi que les acides gras dimères et/ou trimères synthétisés à partir de ces mêmes acides gras naturels, apportent - 9 - la souplesse et la flexibilité nécessaire au liant et au revêtement obtenu qui en résulte. Selon un mode préféré de l'invention, la résine polyuréthane de l'invention est à base d'un polyester gras A) où ledit acide gras oxydable b1.1) est 5 sélectionné parmi les monoacides gras d'origine végétale ou animale, de préférence en C16 à C24, avec un indice d'iode moyen allant de 100 à 200. Concernant le composant alcool a) de ladite résine polyester gras polyol A), de préférence il peut comprendre au moins un polyol de fonctionnalité allant de 2 à 10 et plus préférentiellement de 2 à 6. 10 Les polyols a) convenables selon l'invention peuvent être sélectionnés parmi : éthylène glycol, polyéthylène glycol, de préférence de masse moléculaire moyenne en nombre Mn (calculée à partir de l'indice OH) allant de 250 à 3000, propylène glycol (propane diol-1,2), 1,3-propanediol, dipropylène glycol, triéthylène glycol, glycérol, diglycérol, triméthylol propane ou triméthylol éthane, 15 pentaérythritol, dipentaérythritol, sorbitol, mannitol, méthyl glucoside, polyglycérol, en particulier oligomères de glycérol, comme le Polyglycérol-3 (trimère de glycérol) et décaglycérol et de préférence, les oligomères de glycérol et leurs mélanges, tel que le Polyglycérol-3, lequel Polyglycérol-3 est un mélange d'oligomères du glycérol (glycérine oligomérisée avec présence d'oligomères 20 contenant en poids 30 à 55% de trimère de glycérol constituant l'oligomère prédominant) produit commercialisé par Solvay. Le polyol préféré est la glycérine et/ou le pentaérythritol. Plus particulièrement, ledit polyol a) peut être sélectionné parmi : éthylène glycol, polyéthylène glycol de préférence de Mn de 250 à 3000, propylène glycol, 25 1,3-propanediol, dipropylène glycol, triéthylène glycol, glycérol, diglycérol, triméthylol propane (ou éthane), pentaérythritol, dipentaérythritol, sorbitol, mannitol, méthyl glucoside, polyglycérol, en particulier glycérol. Selon un mode préféré de l'invention, ladite résine polyuréthane et dispersion aqueuse liée est à base d'une résine polyester gras A), dans laquelle 30 ledit polyacide b1.2) comprend au moins un dimère d'acide gras en C36 et/ou un trimère d'acide gras en C54 et en ce que ledit polyol a) comprend le glycérol et/ou le pentaérythritol. Dans la résine polyuréthane selon la présente invention, ladite fonction acide dudit diol B) peut être sous forme neutralisée (salifiée) par un agent de -10- neutralisation qui est une base faible, de préférence sélectionnée parmi les amines tertiaires, en particulier les trialkyl amines, ou phosphines et plus préférentiellement elle est neutralisée (salifiée) par des amines tertiaires. L'agent de neutralisation est une base faible, ce qui signifie une basicité inférieure à celle de la soude ou de la potasse (pK, Un autre objet de l'invention concerne une dispersion aqueuse de résine qui comprend au moins une résine polyuréthane ou au moins une composition de liant de l'invention, de préférence avec ladite fonction acide dudit diol B) étant neutralisée partiellement ou totalement par une base faible, de préférence choisie parmi les amines, en particulier amines tertiaires ou phosphine, de préférence amines tertiaires et en particulier trialkyl amines comme la triéthylamine (TEA). De préférence, ladite dispersion a un extrait sec allant de 20 à 60%, et de préférence de 30 à 50% et une taille moyenne de particules allant de 30 à 200 nm. Plus particulièrement, elle peut être exempte de tout solvant organique avec un taux correspondant de VOC inférieur à 5 000 ppm, de préférence inférieur à 1000 ppm et plus préférentiellement inférieur à 500 ppm. Cette dispersion aqueuse de résine selon l'invention peut comprendre un mélange de dispersions, avec au moins une première dispersion aqueuse de résine selon l'invention et avec au moins une deuxième dispersion de résine différente de la première, cette deuxième dispersion de résine étant sélectionnée parmi les dispersions d'alkydes, éventuellement modifiées, les dispersions (ou émulsions) acryliques (y compris styrène-acrylique) ou les dispersions d'autres polymères et en particulier les dispersions de polyuréthanes, de polyesters saturés ou insaturés. Dans ce cas, le taux en poids de ladite première dispersion peut varier de 50 à 99,5% par rapport audit mélange. Un cas plus particulier de dispersion aqueuse selon l'invention est celui où ladite dispersion comprend une résine polyuréthane portant des groupements OH avec un indice OH étant d'au moins 20 et plus préférentiellement d'au moins 40. Une telle dispersion peut être utilisée en particulier pour des compositions aqueuses de revêtements réticulables en présence d'un agent réticulant multifonctionnel portant des fonctions réactives avec les groupements OH. Un exemple convenable d'un tel agent réticulant est la mélamine, polyisocyanates bloqués ou non. L'invention concerne ensuite un procédé de préparation pour ladite résine polyuréthane et plus particulièrement sous forme de dispersion aqueuse. Par définition, cela concerne également un procédé de préparation de ladite dispersion aqueuse. Ce procédé de préparation d'une résine de l'invention, à l'état de dispersion 30 aqueuse, comprend au moins les étapes successives suivantes : i) préparation d'un polyester polyol A) (gras) tel que défini ci-haut, par réaction de polycondensation en masse à l'état fondu desdits composants alcool a) et acide b), jusqu'à obtention d'un indice d'acide inférieur à 10 -12- ii) dissolution et dilution dudit polyester dans un solvant volatile (ayant un point d'ébullition inférieur à 150°C, de préférence inférieur à 100°C), iii) réaction de polyaddition en milieu solvant dudit polyester A) tel qu'obtenu à l'étape ii) par addition dudit diol B) et dudit polyisocyanate (préférence diisocyanate) C), avec neutralisation partielle ou complète de ladite fonction acide de B) par une base faible choisie parmi les amines ou phosphines (de préférence amines, en particulier tertiaires), ladite neutralisation pouvant avoir lieu préalablement ou postérieurement à ladite polyaddition, iv) en fin de réaction de l'étape iii), dispersion dans l'eau sous agitation, de la solution de polyuréthane, telle qu'obtenue à l'étape iii), avant y) élimination dudit solvant organique par évaporation ou par entraînement à la vapeur (en particulier stripage par vapeur d'eau) ou avec un gaz inerte. L'utilisation des résines polyuréthanes et des dispersions aqueuses à base de ces résines de l'invention conviennent en particulier pour des applications dans les revêtements aqueux. Ainsi, l'invention concerne plus particulièrement une composition de revêtement aqueux qui comprend comme liant au moins une résine ou au moins une composition de liant ou au moins une dispersion aqueuse telle que définie ci-dessus selon l'invention. Ces compositions se distinguent de l'état de l'art en terme de performances applicatives plus particulièrement en ce qui concerne le développement plus rapide de dureté et le séchage physique rapide et avec un développement de jaunissement réduit et contrôlé avec le temps. Les revêtements qui en résultent présentent des performances supplémentaires parmi : résistance à l'abrasion, bonne flexibilité, résistance au blocking, adhérence et tenue mécanique. Compte tenu de l'adhérence particulière des résines polyuréthanes sur substrat métallique et de l'effet barrière caractérisé par la forte hydrophobie/dureté du liant à base de colophane, ce type de liant confère au revêtement final des propriétés anticorrosives particulièrement performantes. C'est une application visée en particulier pour les revêtements aqueux à base de la résine polyuréthane de la présente invention. L'autre avantage de par la composition chimique de la résine est que ce liant est fortement biosourcé. Selon un cas plus particulier, ladite composition de revêtement de l'invention est réticulable et comprend au moins une dispersion aqueuse de résine polyuréthane selon la présente invention comportant des groupements hydroxyles -13- (résiduels de la réaction avec ledit polyisocyanate), de préférence avec un indice OH d'au moins 20, plus préférentiellement d'au moins 40 et ladite dispersion comprend en plus au moins un agent réticulant pouvant réagir avec lesdites fonctions hydroxyles, de préférence ledit agent réticulant étant sélectionné parmi : mélamine, polyisocyanate bloqué ou non bloqué, époxy et silane. La composition de revêtement de l'invention est plus particulièrement utilisée pour des revêtements aqueux comme adhésifs, peintures, lasures, primaires et vernis. Selon un mode particulier préféré, ces compositions contiennent un taux réduit de siccatifs et plus préférentiellement elles sont exemptes de siccatifs tels que les sels de métaux lourds comme les sels de cobalt ou d'étain et plus particulièrement elles ne contiennent aucun siccatif. Enfin, l'invention concerne un revêtement de substrat tel qu'obtenu à partir d'au moins une résine ou d'une composition de liant ou d'une dispersion aqueuse telle que définie ci-haut selon l'invention. L'invention est illustrée sans limitation de couverture par les exemples présentés ci-dessous. PARTIE EXPERIMENTALE 1) Préparation d'une résine polyester gras polyol A) et caractéristiques Exemple 1 Ledit polyester A) est formé par condensation « one pot » (une étape) à 230-250°C d'un mélange composé de glycérol, de dimère d'acide gras (Pripol® 1017 commercialisé par CRODA) et de colophane dans les proportions massiques suivantes (voir tableau 1) : Tableau 1 : composition des réactants Composants Fournisseur Parties en poids Pripol® 1017 (dimère d'acide CRODA 540,8 gras) avec IA : 195-210 Insaturation oxydable : 0 Glycérol Solvay 197,9 Colophane (Gum Rosin) TER-HELL & Co GMBH 759,4 -14- La condensation est stoppée de façon à obtenir une viscosité finale de 70 Pa.s (mesurée à 110°C à l'aide d'un viscosimètre CAP 1000) avec un indice d'acide inférieur à 10 mg KOH/g (entre 6 et 8). Caractéristiques calculées de la résine A) : - 10H : 90 mg KOH/g (calculé par l'excès OH) - IA : 6 mg KOH/g (méthode ISO 2114) - % colophane : 50% - longueur en huile : 40% - insaturation oxydable : 0 mg I2/g - Mn : calculée à partir des données de IA + loH et fonctionnalité : 1140 g/mol (pour IA =6 mg KOH/g, IOH en excès = 90 mg KOH/g et fonctionnalité= 1,58) 2) Préparation d'une dispersion aqueuse de résine polyuréthane (et indirectement de la résine polyuréthane) Le polyester A), tel que décrit à l'exemple 1 ci-dessus, est dilué dans de l'acétone pour y être modifié en polyuréthane en présence d'isophorone diisocyanate (IPDI), d'acide diméthylolpropionique (DMPA) et de triéthylamine (TEA), puis le produit est finalement dispersé dans de l'eau après réaction quasiment complète des fonctions isocyanates. Les proportions sont indiquées dans le tableau 2 et le mode opératoire est détaillé ci-dessous. Tableau 2 : Composition de réactants pour la préparation de la résine polyuréthane selon l'invention Matière Fournisseur Moles Parties en Première poids (g) polyester A) de Selon / 352,0 l'exemple 1 exemple 1 DMPA PERSTORP 0,161 21,60 Acétone 1 VWR / 197,5 TEA Aldrich 0,197 20,0 IPDI RHODIA 0,339 75,40 -15- Acétone 2 VWR 93,00 Eau / 600,0 Mode opératoire détaillé: Sur le polyester A) fondu décrit à l'exemple 1, entre 50 et 60°C, sont introduits sous agitation mécanique, l'acétone (portion 1 : soit 197,5 g), puis le DMPA et la TEA. Le milieu est ensuite maintenu à reflux pendant 45 minutes aux alentours de 54°C, puis l'IPDI est introduit rapidement en une fois. La réaction d'uréthanisation (formation de polyuréthane) est suivie par IRTF (Infra Rouge à transformée de Fourrier) jusqu'à obtenir une conversion des fonctions isocyanates (NCO) de l'ordre de 94% environ. L'acétone (portion 2 : 93 g) est ensuite ajoutée au milieu puis l'eau est introduite en 10 min entre 35°C et 40°C. L'acétone (et une partie de l'eau) est ensuite évaporée à pression atmosphérique à 55-60°C et sous barbotage d'azote jusqu'à obtenir un extrait sec final de 40% en poids environ. La dispersion de résine polyuréthane (PUD) est ensuite filtrée sur une toile de 25 microns. Les caractéristiques de la dispersion finale sont données au tableau 3 ci- dessous. Tableau 3 : Caractéristiques de la dispersion finale Caractéristique Valeur I OH (mg KOH/g) 26 pH 8-9 Taille Malvern particules (nm) 70 Viscosité Brookfield DVII+ à 150 25°C/100 rpm (mPa.$) 3) Résultats de performances sur revêtements Développement de dureté dans le temps L'évaluation de dureté est réalisée sur des films obtenus par application sur plaque de verre d'une couche de dispersion aqueuse de résine de l'exemple 2 25 d'une épaisseur humide de 100 pm. -16- Le test de dureté est selon la méthode ISO 1522. Il s'agit d'une dureté pendulaire (Persoz) réalisée à 23°C et à 50% d'humidité relative. Les vernis sont appliqués à 100 pm d'épaisseur humide, puis séchés sur une surface parfaitement horizontale à 23°C et sous une humidité relative de 50% pendant 24 heures avant la première mesure. Les résultats obtenus sont présentés sous forme de graphiques comparés sur les figures 1 et 2 où les performances de la dispersion selon l'invention de l'exemple 2 sont comparées à celles d'une dispersion commerciale WorleeSol® E 150 W commercialisé par Worlee représentant l'état de la technique (siccativée et non siccativée). La figure 1 présente le séchage strictement comparatif, obtenu dans les mêmes conditions de test, sans ajout de siccatif (tel que dérivés du cobalt). La caractéristique essentielle du produit de l'invention, qui ressort de cette comparaison, est son aptitude à sécher physiquement et à durcir très rapidement dès les premières heures d'application. Selon le graphique de la figure 1, la dispersion de résine selon l'exemple 2 de l'invention comparée à WorleeSol® E 150 W sèche et durcit beaucoup plus rapidement et surtout plus intensément que le produit de référence représentant l'état de la technique. Le produit selon l'invention atteint plus de 85% de son potentiel de dureté seulement après 1 heure d'application et ce sans ajout de siccatif. La Figure 2 montre de façon spectaculaire que la dispersion de résine selon l'invention de l'exemple 2, même en étant non siccativée, reste à nouveau supérieure à la dispersion de résine commerciale de référence siccativée par du cobalt (Additol® VXW 6206 commercialisé par Cytec, ajouté à 1,5% en poids sur résine sèche). Les autres avantages sont : le plus faible niveau de jaunissement avec même niveau de performance avec ou sans ajout de siccatif. Evolution de jaunissement et de brillant en vernis La mesure du jaunissement est réalisée selon la méthode Yellowing index (Yi) ASTM E313-96 sur carte Leneta 2A avec une épaisseur humide de 150 pm. La surface est ensuite séchée de façon parfaitement horizontale à 23°C et sous 50% d'humidité relative pendant 24 h avant la mesure à l'aide d'un Spectro- -17- photocolorimètre MINOLTA CM2600D (mesure sur partie blanche de la carte). Le jaunissement est ensuite accéléré en plaçant les cartes Leneta dans une étuve à 50°C à l'abri de la lumière pendant 15 jours. REVENDICATIONS1. Résine polyuréthane linéaire ou branchée à base de polyester gras, en particulier à base d'alkyde, caractérisée en ce qu'elle est obtenue à partir de A) : au moins un polyester gras hydroxyle, avec : - ledit polyester A) étant le produit de réaction de a) un composant alcool avec b) un composant acide, lequel composant acide b) comprend b1) au moins un acide gras, ledit acide gras étant choisi parmi b1.1) au moins un monoacide et/ou polyacide gras oxydable, comportant au moins une insaturation oxydable ou b1.2) au moins un monoacide et/ou polyacide gras non oxydable ou b1.3) au moins un mélange d'acides gras b1.1) et b1.2) et ledit composant b) comprenant en plus b2) de la colophane et/ou des dérivés de colophane portant au moins une fonction acide carboxylique, ladite colophane et/ou dérivés b2) représentant de 30 à 85%, et de préférence de 35 à 75%, plus préférentiellement de 40 à 75% et encore plus préférentiellement de 45 à 75% en poids, par rapport au poids total de A) - en option, ledit polyester A) ayant une longueur en huile nulle (0%) ou entre 0 et 60%, de préférence de 0 à 50%, plus préférentiellement de 0 à 40% - en option, ledit polyester A) ayant un rapport en poids d'acides (monoacides) gras oxydables b1.1) par rapport aux acides gras b1.1) + b1.2) globalement, de 0 ou supérieur à 0 et allant jusqu'à 1, et avec ladite résine, étant le produit de réaction dudit polyester polyol A) avec : B) au moins un diol comportant une fonction acide choisie parmi carboxylique, sulfonique, phosphonique ou phosphinique, de préférence carboxylique, sulfonique ou phosphonique et plus préférentiellement carboxylique, ladite fonction acide étant éventuellement neutralisée partiellement ou totalement sous forme de sel par une base « faible », de préférence choisie parmi amines et phosphines et C) au moins un polyisocyanate, de fonctionnalité allant de 2 à 3, de préférence diisocyanate, plus préférentiellement cycloaliphatique. 2. Résine selon la revendication 1, caractérisée en ce que ledit composant acide b) comprend en plus dudit acide gras b1), en plus de ladite colophane et/ou- 19 - en plus desdits dérivés de colophane b2), au moins un composé acide avec b3) ayant au moins une fonction acide carboxylique, avec éventuellement en plus, une fonction hydroxyle et une fonctionnalité globale de 2 à 3, avec b3) étant choisi parmi b3.1) les polyacides saturés et/ou b3.2) les polyacides éthyléniquement insaturés ou b3.3) les hydroxy-acides. 3. Résine selon la revendication 1 ou 2, caractérisée en ce que ledit composé acide b1) est un polyacide gras non oxydable b1.2) et de préférence il comprend au moins un dimère en C36 et/ou au moins un trimère en C54 d'acide gras. 4. Résine selon l'une des revendications 1 à 3, caractérisée en ce que ledit io composant alcool a) comprend au moins un polyol de fonctionnalité allant de 2 à et de préférence de 2 à 6. 5. Résine selon la revendication 4, caractérisée en ce que ledit polyol est sélectionné parmi : éthylène glycol, polyéthylène glycol de préférence de Mn de 250 à 3000, propylène glycol, 1,3-propanediol, dipropylène glycol, triéthylène 15 glycol, glycérol, diglycérol, triméthylol propane (ou éthane), pentaérythritol, dipentaérythritol, sorbitol, mannitol, méthyl glucoside, polyglycérol, en particulier glycérol et/ou pentaérythritol. 6. Résine selon l'une des revendications 1 à 5, caractérisée en ce que ledit polyester A) a un indice d'acide inférieur à 10, un indice OH supérieur à 25, de 20 préférence allant de 50 à 150 et une masse moléculaire moyenne en nombre Mn calculée allant de 250 à 6000 (g/mol). 7. Résine selon l'une des revendication 1 à 6, caractérisée en ce que ledit acide gras oxydable b1.1) est sélectionné parmi les monoacides gras d'origine végétale ou animale, de préférence en Ci6 à C24, avec un indice d'iode moyen 25 allant de 100 à 200 mg I2/g. 8. Résine selon l'une des revendications 1 à 7, caractérisée en ce que ledit polyacide b1.2) comprend au moins un dimère d'acide gras en C36 et/ou un trimère d'acide gras en C54 et en ce que ledit polyol a) comprend le glycérol et/ou le pentaérythritol. 30 9. Résine telle que définie selon l'une des revendications 1 à 8, caractérisée en ce que ladite fonction acide dudit diol B) est sous forme neutralisée (salifiée) par une base faible sélectionnée parmi les amines tertiaires, en particulier les trialkyl amines ou phosphines et plus préférentiellement les amines tertiaires.- - 20 - 10. Résine selon l'une des revendications 1 à 9, caractérisée en ce qu'elle comporte des groupements réactifs hydroxyles, de préférence avec un indice OH de ladite résine polyuréthane d'au moins 10 plus préférentiellement d'au moins 20. 11. Composition de liant organique, caractérisée en ce qu'elle comprend au moins une résine telle que définie selon l'une des revendications 1 à 10. 12. Composition selon la revendication 11, caractérisée en ce qu'en plus de la résine telle que définie selon l'une des revendications 1 à 10, elle comprend au moins une deuxième résine différente de la première, cette deuxième résine étant sélectionnée parmi les résines de polyesters à base d'acides gras, de préférence 10 parmi les résines alkydes modifiées. 13. Dispersion aqueuse de résine, caractérisée en ce qu'elle comprend au moins une résine telle que définie selon l'une des revendications 1 à 10 ou au moins une composition de liant telle que définie selon la revendication 11 ou 12, de préférence avec ladite fonction acide dudit diol B) étant neutralisée 15 partiellement ou totalement par une base faible, de préférence choisie parmi les amines, en particulier amines tertiaires ou phosphine, de préférence amines tertiaires et en particulier trialkyl amines. 14. Dispersion selon la revendication 13, caractérisée en ce qu'elle a un extrait sec allant de 20 à 60% et de préférence de 30 à 50% et une taille moyenne de 20 particules allant de 30 à 200 nm. 15. Dispersion selon la revendication 13 ou 14, caractérisée en ce qu'elle est exempte de tout solvant organique avec un taux correspondant de VOC inférieur à 5 000 ppm, de préférence inférieur à 1000 ppm et plus préférentiellement inférieur à 500 ppm. 25 16. Dispersion aqueuse de résine, caractérisée en ce qu'elle comprend un mélange d'au moins une première dispersion aqueuse de résine telle que définie selon l'une des revendications 13 à 15 avec au moins une deuxième dispersion de résine différente de la première, cette deuxième dispersion de résine étant sélectionnée parmi les dispersions d'alkydes, éventuellement modifiées, les 30 dispersions (ou émulsions) acryliques (y compris styrène-acrylique) ou les dispersions d'autres polymères et en particulier les dispersions de polyuréthanes, de polyesters saturés ou insaturés. 17. Dispersion selon la revendication 16, caractérisée en ce que le taux en poids de ladite première dispersion est de 50 à 99,5% par rapport audit mélange.- 21 - 18. Dispersion aqueuse selon l'une des revendications 13 à 17, caractérisée en ce qu'elle comprend une résine telle que définie selon la revendication 10. 19. Procédé de préparation d'une résine telle que définie selon l'une des revendications 1 à 10 à l'état de dispersion aqueuse, caractérisé en ce qu'il 5 comprend les étapes successives suivantes : i) préparation d'un polyester polyol A) tel que défini dans l'une des revendications 1 à 10, par réaction de polycondensation en masse à l'état fondu desdits composants alcool a) et acide b), jusqu'à obtention d'un indice d'acide inférieur à 10 10 ii) dissolution et dilution dudit polyester dans un solvant volatile ayant un point d'ébullition inférieur à 150°C, de préférence inférieur à 100°C iii) réaction de polyaddition en milieu solvant dudit polyester A) tel qu'obtenu à l'étape ii) par addition dudit diol B) et dudit polyisocyanate (préférence diisocyanate) C), avec neutralisation partielle ou complète de ladite fonction acide 15 de B) par une base faible choisie parmi les amines ou phosphines (de préférence amines, en particulier tertiaires), ladite neutralisation pouvant avoir lieu préalablement ou postérieurement à ladite polyaddition, iv) en fin de réaction de l'étape iii), dispersion dans l'eau sous agitation, de la solution de polyuréthane, telle qu'obtenue à l'étape iii), avant 20 V) élimination dudit solvant organique par évaporation ou par entraînement à la vapeur ou avec un gaz inerte. 20. Composition de revêtement aqueux, caractérisée en ce qu'elle comprend comme liant au moins une résine telle que définie selon l'une des revendications 1 à 10 ou au moins une composition de liant telle que définie selon la revendication 25 11 ou 12 ou au moins une dispersion aqueuse telle que définie selon l'une des revendications 13 à 18. 21. Composition de revêtement selon la revendication 20, caractérisée en ce qu'elle comprend au moins une dispersion telle que définie selon la revendication 18 et au moins un agent réticulant pouvant réagir avec les fonctions hydroxyles, 30 de préférence sélectionné parmi : mélamine, polyisocyanate bloqué ou non bloqué, époxy et silane. 22. Composition de revêtement selon la revendication 20 ou 21, caractérisée en ce que ledit revêtement est sélectionné parmi les revêtements aqueux : adhésifs, peintures, lasures, primaires et vernis.-22- 23. Composition de revêtement selon l'une des revendications 20 à 22, caractérisée en ce qu'il s'agit de revêtements anticorrosion. 24. Revêtement de substrat, caractérisé en ce qu'il est obtenu à partir d'au moins une résine telle que définie selon l'une des revendications 1 à 10 ou d'une composition de liant telle que définie selon la revendication 11 ou 12 ou d'au moins une dispersion aqueuse telle que définie selon l'une des revendications 13 à 18.